(57)【要約】      （修正有）【課題】優れた耐薬品性、機械特性を有するポジ型感光性樹脂組成物を提供する。【解決手段】（ａ）下記式（１）を含むポリベンゾオキサゾール前駆体と、（ｂ）下記式（２）を含む２種類以上の架橋剤、（ｃ）感光剤、（ｄ）溶剤とを含有するポジ型感光性樹脂組成物。2018097210.tif 000022【選択図】なし【特許請求の範囲】
【請求項１】
（ａ）ポリベンゾオキサゾール前駆体と、（ｂ）２種類以上の架橋剤と、（ｃ）感光剤と、（ｄ）溶剤とを含有し、
前記（ａ）ポリベンゾオキサゾール前駆体が下記式（１）で表される構造単位を含み、
前記（ｂ）２種類以上の架橋剤が、（ｂ−１）下記式（２）で表される化合物、及び（ｂ−２）環状エーテル構造を含有する化合物を含む
ポジ型感光性樹脂組成物。
【化１８】
2018097210.tif 000020
（式（１）中、Ｕは２価の有機基、単結合、−Ｏ−又は−ＳＯ２−であり、Ｖは２価の有機基である。）
【化１９】
2018097210.tif 000021
（式（２）中、Ｒ１は、各々独立に、水素原子又は−ＣＨ２−Ｏ−Ｒ２であり、複数のＲ１の少なくとも１つは−ＣＨ２−Ｏ−Ｒ２である。Ｒ２は、各々独立に、水素原子、メチル基、エチル基、又はブチル基である。）
【請求項２】
前記（ｂ）２種類以上の架橋剤のそれぞれの含有量が、前記（ａ）成分１００質量部に対して１質量部以上である請求項１に記載のポジ型感光性樹脂組成物。
【請求項３】
前記（ｃ）感光剤が、ジアゾナフトキノン化合物を含む請求項１又は２に記載のポジ型感光性樹脂組成物。
【請求項４】
前記式（１）において、Ｖが炭素数１〜３０の脂肪族基である請求項１〜３のいずれかに記載のポジ型感光性樹脂組成物。
【請求項５】
請求項１〜４のいずれかに記載のポジ型感光性樹脂組成物を基板上に塗布、乾燥して感光性樹脂膜を形成する工程と、
前記感光性樹脂膜をパターン露光する工程と、
前記露光後の樹脂膜を、アルカリ水溶液を用いて現像して樹脂パターンを形成する工程と、
前記樹脂パターンを加熱処理する工程と、
を含む硬化パターンの製造方法。
【請求項６】
前記加熱処理の温度が２００℃以下である請求項５に記載の硬化パターンの製造方法。
【請求項７】
請求項１〜４のいずれかに記載のポジ型感光性樹脂組成物の硬化物。
【請求項８】
請求項７に記載の硬化物を用いて作製された層間絶縁膜、カバーコート層又は表面保護膜。
【請求項９】
請求項８に記載の層間絶縁膜、カバーコート層又は表面保護膜を有する電子部品。
【発明の詳細な説明】
【技術分野】
【０００１】
本発明は、ポジ型感光性樹脂組成物、それを用いた硬化パターンの製造方法、硬化物、層間絶縁膜、カバーコート層又は表面保護膜、及び電子部品に関する。
【背景技術】
【０００２】
従来、半導体素子の表面保護膜及び層間絶縁膜には、優れた耐熱性と電気特性、機械特性等を併せ持つポリイミドが用いられている。近年、ポリイミド自身に感光特性を付与した感光性ポリイミドが用いられており、これを用いると硬化パターンの製造工程が簡略化でき、煩雑な製造工程を短縮できる。
【０００３】
硬化パターンの製造工程において、現像工程ではＮ−メチルピロリドン等の有機溶剤が用いられてきたが、環境への配慮から、ポリイミド又はポリイミド前駆体に感光剤としてナフトキノンジアジド化合物を混合する方法により、アルカリ水溶液で現像可能な樹脂組成物が提案されている（例えば、特許文献１及び２参照）。
【０００４】
ところで、近年、コンピュータの高性能化を支えてきたトランジスタの微細化は、スケーリング則の限界に直面しており、さらなる高性能化や高速化のために半導体素子を３次元的に積層する技術が必須と考えられている。このような背景のもと、ＴＳＶ（Ｔｈｒｏｕｇｈ  Ｓｉｌｉｃｏｎ  Ｖｉａ）を用いた３次元パッケージ、インターポーザを用いた２．５次元パッケージ、又は２．１次元パッケージが提案されており、これらに代表される積層デバイス構造が注目を集めている（例えば、非特許文献１参照）。
【０００５】
積層デバイス構造の中でも、マルチダイファンアウトウエハレベルパッケージ（Ｍｕｌｔｉ−ｄｉｅ  Ｆａｎｏｕｔ  Ｗａｆｅｒ  Ｌｅｖｅｌ  Ｐａｃｋａｇｉｎｇ）は、１つのパッケージの中に複数のダイを一括封止して製造するパッケージであり、１つのパッケージの中に１つのダイを封止して製造するファンアウトウエハレベルパッケージよりも低コスト化、高性能化が期待できるため注目を集めている。
【先行技術文献】
【特許文献】
【０００６】
【特許文献１】特開２００９−２６５５２０号公報
【特許文献２】国際公開第２０１４／１１５２３３号パンフレット
【非特許文献】
【０００７】
【非特許文献１】「半導体技術年鑑２０１３  パッケージング／実装編」、株式会社日経ＢＰ、２０１２年１２月、ｐ．４１−５０
【発明の概要】
【発明が解決しようとする課題】
【０００８】
マルチダイファンアウトウエハレベルパッケージ等の積層デバイスの作製において、ダイシングしたチップを封止した後に再配線が行われるが、封止材の耐熱性が乏しいことから低温硬化可能な再配線用層間絶縁膜が求められている。しかしながら、ポリイミドやポリベンゾオキサゾールの硬化膜は、硬化温度を下げるほど耐薬品性が低下するという問題がある。
本発明者らは、従来の架橋剤を用いたポジ型感光性樹脂組成物を２００℃で硬化し、得られた硬化膜の物性について評価を行った。その結果、当該条件下では、耐薬品性を向上するために架橋剤を増量すると、硬化膜の機械特性が悪化することが分かった。
本発明の目的は、２００℃以下の低温で硬化を行った場合であっても、耐薬品性に優れ、かつ優れた機械特性を有する硬化膜が得られるポジ型感光性樹脂組成物を提供することである。
【課題を解決するための手段】
【０００９】
本発明者らは、上記の知見に基づいて検討を重ねた結果、特定の架橋剤を組み合わせることによって、ポジ型感光性樹脂組成物を２００℃以下の低温で硬化した場合であっても硬化膜が優れた耐薬品性及び機械特性を有することを見出し、本発明を完成した。
【００１０】
本発明によれば、以下のポジ型感光性樹脂組成物等が提供される。
１．（ａ）ポリベンゾオキサゾール前駆体と、（ｂ）２種類以上の架橋剤と、（ｃ）感光剤と、（ｄ）溶剤とを含有し、
前記（ａ）ポリベンゾオキサゾール前駆体が下記式（１）で表される構造単位を含み、
前記（ｂ）２種類以上の架橋剤が、（ｂ−１）下記式（２）で表される化合物、及び（ｂ−２）環状エーテル構造を含有する化合物を含む
ポジ型感光性樹脂組成物。
【化１】
2018097210.tif 000002
（式（１）中、Ｕは２価の有機基、単結合、−Ｏ−又は−ＳＯ２−であり、Ｖは２価の有機基である。）
【化２】
2018097210.tif 000003
（式（２）中、Ｒ１は、各々独立に、水素原子又は−ＣＨ２−Ｏ−Ｒ２であり、複数のＲ１の少なくとも１つは−ＣＨ２−Ｏ−Ｒ２である。Ｒ２は、各々独立に、水素原子、メチル基、エチル基、又はブチル基である。）
２．前記（ｂ）２種類以上の架橋剤のそれぞれの含有量が、前記（ａ）成分１００質量部に対して１質量部以上である１に記載のポジ型感光性樹脂組成物。
３．前記（ｃ）感光剤が、ジアゾナフトキノン化合物を含む１又は２に記載のポジ型感光性樹脂組成物。
４．前記式（１）において、Ｖが炭素数１〜３０の脂肪族基である１〜３のいずれかに記載のポジ型感光性樹脂組成物。
５．１〜４のいずれかに記載のポジ型感光性樹脂組成物を基板上に塗布、乾燥して感光性樹脂膜を形成する工程と、
前記感光性樹脂膜をパターン露光する工程と、
前記露光後の樹脂膜を、アルカリ水溶液を用いて現像して樹脂パターンを形成する工程と、
前記樹脂パターンを加熱処理する工程と、
を含む硬化パターンの製造方法。
６．前記加熱処理の温度が２００℃以下である５に記載の硬化パターンの製造方法。
７．１〜４のいずれかに記載のポジ型感光性樹脂組成物の硬化物。
８．７に記載の硬化物を用いて作製された層間絶縁膜、カバーコート層又は表面保護膜。
９．８に記載の層間絶縁膜、カバーコート層又は表面保護膜を有する電子部品。
【発明の効果】
【００１１】
本発明によれば、２００℃以下の低温で硬化を行った場合であっても、耐薬品性に優れ、かつ優れた機械特性を有する硬化膜が得られるポジ型感光性樹脂組成物が提供できる。
【図面の簡単な説明】
【００１２】
【図１】多層配線構造を有するファンアウトパッケージの製造工程の一部を説明する概略断面図である。
【図２】多層配線構造を有するファンアウトパッケージの製造工程の一部を説明する概略断面図である。
【図３】多層配線構造を有するファンアウトパッケージの製造工程の一部を説明する概略断面図である。
【図４】多層配線構造を有するファンアウトパッケージの製造工程の一部を説明する概略断面図である。
【図５】多層配線構造を有するファンアウトパッケージの製造工程の一部を説明する概略断面図である。
【図６】多層配線構造を有するファンアウトパッケージの製造工程の一部を説明する概略断面図である。
【図７】多層配線構造を有するファンアウトパッケージの製造工程の一部を説明する概略断面図である。
【図８】ＵＢＭ（アンダーバンプメタル）フリーの構造を有するファンアウトパッケージの概略断面図である。
【発明を実施するための形態】
【００１３】
以下に、本発明のポジ型感光性樹脂組成物、それを用いた硬化パターンの製造方法、硬化物、層間絶縁膜、カバーコート層、表面保護膜及び電子部品の実施の形態を詳細に説明する。尚、以下の実施の形態により本発明が限定されるものではない。
本明細書において、「Ａ又はＢ」とは、ＡとＢのどちらか一方を含んでいればよく、両方とも含んでいてもよい。また、以下で例示する材料は、特に断らない限り、１種を単独で用いてもよく、２種以上を組み合わせて用いてもよい。さらに、本明細書においてポジ型感光性樹脂組成物中の各成分の含有量は、ポジ型感光性樹脂組成物中に各成分に該当する物質が複数存在する場合、特に断らない限り、ポジ型感光性樹脂組成物中に存在する当該複数の物質の合計量を意味する。本明細書において「工程」との語は、独立した工程だけではなく、他の工程と明確に区別できない場合であってもその工程の所期の作用が達成されれば、本用語に含まれる。「〜」を用いて示された数値範囲は、「〜」の前後に記載される数値をそれぞれ最小値及び最大値として含む範囲を示す。
【００１４】
［ポジ型感光性樹脂組成物］
本発明のポジ型感光性樹脂組成物は、（ａ）ポリベンゾオキサゾール前駆体と、（ｂ）２種類以上の架橋剤と、（ｃ）感光剤と、（ｄ）溶剤とを含有する。
（ａ）ポリベンゾオキサゾール前駆体は下記式（１）で表される構造単位を含み、（ｂ）２種類以上の架橋剤は、（ｂ−１）下記式（２）で表される化合物、及び（ｂ−２）環状エーテル構造を含有する化合物を含む。
【化３】
2018097210.tif 000004
（式（１）中、Ｕは２価の有機基、単結合、−Ｏ−又は−ＳＯ２−であり、Ｖは２価の有機基である。）
【化４】
2018097210.tif 000005
（式（２）中、Ｒ１は、各々独立に、水素原子又は−ＣＨ２−Ｏ−Ｒ２であり、複数のＲ１の少なくとも１つは−ＣＨ２−Ｏ−Ｒ２である。Ｒ２は、各々独立に、水素原子、メチル基、エチル基、又はブチル基である。）
【００１５】
以下、各成分について説明する。各成分を、それぞれ単に（ａ）成分、（ｂ）成分、（ｂ−１）成分、（ｂ−２）成分、（ｃ）成分、（ｄ）成分と記す場合がある。
【００１６】
（（ａ）成分：ポリベンゾオキサゾール前駆体）
ポリベンゾオキサゾール前駆体は、下記式（１）で表される構造単位を有する。式（１）で表される構造単位を有することにより、パターニング時に使用する光源であるｉ線における透過率を高くすることができる。
【化５】
2018097210.tif 000006
（式（１）中、Ｕは２価の有機基、単結合、−Ｏ−又は−ＳＯ２−であり、Ｖは２価の有機基である。）
【００１７】
Ｕの２価の有機基としては、炭素数１〜３０の脂肪族鎖状構造を含む基であることが好ましく、下記式（ＵＶ１）で表される構造を含む基であることがより好ましい。
【化６】
2018097210.tif 000007
（式（ＵＶ１）中、Ｒ１及びＲ２は、各々独立に水素原子、フッ素原子、炭素数１〜６のアルキル基又は炭素数１〜６のフッ素化アルキル基であり、ａは１〜３０の整数である。）
【００１８】
Ｒ１及びＲ２として具体的には、メチル基、トリフルオロメチル基等が挙げられる。ポリベンゾオキサゾール前駆体の透明性の観点からは、トリフルオロメチル基を用いることが好ましい。
ａは１〜５の整数が好ましい。ａが２以上の整数の場合、Ｒ１は同一でも異なってもよく、Ｒ２は同一でも異なってもよい。
【００１９】
Ｖは、炭素数１〜３０の脂肪族基、又は下記式（Ｖ１）で表される基であると好ましい。
【化７】
2018097210.tif 000008
【００２０】
炭素数１〜３０の脂肪族基の脂肪族構造は脂肪族鎖状構造であると好ましく、脂肪族直鎖構造であるとより好ましい。また、当該脂肪族基の炭素数は、好ましくは５〜２０であり、より好ましくは５〜１５である。
【００２１】
Ｖの２価の有機基は、ジカルボン酸に由来する構造であることが好ましく、そのような原料ジカルボン酸としては、ドデカン二酸、イソフタル酸、テレフタル酸、２，２−ビス（４−カルボキシフェニル）−１，１，１，３，３，３−ヘキサフルオロプロパン、４，４’−ジカルボキシビフェニル、４，４’−ジカルボキシジフェニルエーテル、４，４’−ジカルボキシテトラフェニルシラン、ビス（４−カルボキシフェニル）スルホン、２，２−ビス（ｐ−カルボキシフェニル）プロパン、５−ｔｅｒｔ−ブチルイソフタル酸、５−ブロモイソフタル酸、５−フルオロイソフタル酸、５−クロロイソフタル酸、２，６−ナフタレンジカルボン酸等が挙げられる。
【００２２】
（ａ）成分のポリベンゾオキサゾール前駆体は、式（ａ−１）で示される構造単位を１種類のみ含んでもよいし、２種以上含んでもよい。式（ａ−１）で示される構造単位を２種類含む場合、例えば、一方の構造単位中のＶが炭素数１〜３０の脂肪族基であり、他方の構造単位中のＶが式（Ｖ１）で表される基であると好ましい。
【００２３】
ポリベンゾオキサゾール前駆体は、通常、アルカリ水溶液で現像する。そのため、アルカリ水溶液に可溶であることが好ましい。
アルカリ水溶液としては、テトラメチルアンモニウムヒドロキシド（ＴＭＡＨ）水溶液等の有機アンモニウム水溶液、金属水酸化物水溶液、有機アミン水溶液等が挙げられる。一般には、濃度が２．３８質量％のＴＭＡＨ水溶液を用いることが好ましい。よって、（ａ）成分はＴＭＡＨ水溶液に対して可溶であることが好ましい。
【００２４】
尚、（ａ）成分がアルカリ水溶液に可溶であることの１つの基準を以下に説明する。（ａ）成分を任意の溶剤に溶かして溶液とした後、シリコンウエハ等の基板上にスピン塗布して膜厚５μｍ程度の樹脂膜を形成する。これをテトラメチルアンモニウムヒドロキシド水溶液、金属水酸化物水溶液、有機アミン水溶液のいずれか一つに、２０〜２５℃において浸漬する。この結果、樹脂膜が溶解して溶液となったとき、用いた（ａ）成分はアルカリ水溶液に可溶であると判断する。
【００２５】
（ａ）成分の分子量は、ポリスチレン換算での重量平均分子量が１０，０００〜１００，０００であることが好ましく、１５，０００〜１００，０００であることがより好ましく、２０，０００〜８５，０００であることがさらに好ましい。重量平均分子量が１０，０００より小さいと、アルカリ現像液への溶解性が高くなりすぎる恐れがあり、１００，０００より大きいと、溶剤への溶解性が低下したり、溶液の粘度が増大して取り扱い性が低下したりする恐れがある。
重量平均分子量は、ゲルパーミエーションクロマトグラフ法によって測定することができ、標準ポリスチレン検量線を用いて換算することによって求めることができる。
【００２６】
上記のポリベンゾオキサゾール前駆体を脱水閉環することによって、対応するポリベンゾオキサゾールが得られる。
【００２７】
（（ｂ）成分：架橋剤）
（ｂ）成分は、ポジ型感光性樹脂組成物を基板等に塗布し、露光し、現像して得られた樹脂パターンを加熱処理する工程において、ポリベンゾオキサゾール前駆体と反応（架橋反応）する、又は、架橋剤自身が重合することができる。
【００２８】
本発明のポジ型感光性樹脂組成物は、（ｂ）成分として、式（２）で表される化合物（（ｂ−１）成分）、及び環状エーテル構造を含有する化合物（（ｂ−２）成分）を含む。
以下、（ｂ−１）成分及び（ｂ−２）成分について説明する。
【００２９】
（（ｂ−１）成分）
（ｂ−１）成分は、下記式（２）で表される化合物である。
【化８】
2018097210.tif 000009
（式（２）中、Ｒ１は、各々独立に、水素原子又は−ＣＨ２−Ｏ−Ｒ２であり、複数のＲ１の少なくとも１つは−ＣＨ２−Ｏ−Ｒ２である。Ｒ２は、各々独立に、水素原子、メチル基、エチル基、又はブチル基である。）
【００３０】
当該化合物を含むことにより、ポジ型感光性樹脂組成物を比較的低い温度、例えば２００℃以下で硬化した場合であっても、硬化膜に優れた接着性と耐薬品性を付与することができる。
【００３１】
式（２）中の複数のＲ１のうち、２〜６つが−ＣＨ２−Ｏ−Ｒ２であると好ましく、全てのＲ１が−ＣＨ２−Ｏ−Ｒ２であるとより好ましい。Ｒ２はメチル基が好ましい。
【００３２】
（ｂ−１）成分としては、下記式（２’）で表される化合物が好ましい。
【化９】
2018097210.tif 000010
【００３３】
本発明のポジ型感光性樹脂組成物における（ｂ−１）成分の含有量は、（ａ）成分１００質量部に対して、通常、１質量部以上であり、３質量部以上が好ましく、例えば、３〜３０質量部、５〜２５質量部、５〜２０質量部、１０〜２０質量部とすることができる。
【００３４】
（（ｂ−２）成分）
（ｂ−２）成分は、環状エーテル構造を含有する化合物である。環状エーテルとしては、エチレンオキシド、オキセタン等が挙げられる。
（ｂ−２）成分として、これら環状エーテルに由来する基（例えばエポキシ基、オキセタニル基）を有する化合物を用いることができる。
【００３５】
上記の環状エーテルに由来する基が、エーテル結合の酸素原子、エステル結合の酸素原子又は炭素原子、又はアミノ基の窒素原子に結合している構造を有する化合物が好ましい。
【００３６】
また、（ｂ−２）成分は、環状エーテルと脂環式化合物が２個以上の原子を共有して結合した縮合環構造に由来する基を有していてもよい。脂環式化合物としては、シクロペンタン、シクロヘキサン等が挙げられる。
このような（ｂ−２）成分として、エポキシシクロヘキシル基を有する化合物等が挙げられる。
【００３７】
上記の環状エーテルに由来する基、又は縮合環構造に由来する基が、フェノキシに結合した構造を有する化合物は、現像する際に露光部の溶解速度が増加して感度を向上できる点で好ましい。
【００３８】
良好な機械特性及びパターン形成後の感光性樹脂パターンの現像後の密着性を向上させる観点から、上記の環状エーテルに由来する基又は縮合環構造に由来する基がエーテル結合の酸素原子に結合している化合物が好ましい。
また、ポジ型感光性樹脂組成物を２００℃以下の低温で硬化した場合に、優れた機械特性を有する硬化膜が得られる観点から、環状エーテルに由来する基又は縮合環構造に由来する基を２つ以上含む化合物が好ましい。
【００３９】
（ｂ−２）成分を含むことにより、（ｂ−１）成分の過剰な架橋反応を抑制することができるため、得られる硬化膜（硬化パターン）の脆さが改善され、硬化膜中のマイクロクラックに起因する破断が起こりにくくなり、機械特性、特に伸び性を向上することができる。
【００４０】
本発明のポジ型感光性樹脂組成物における（ｂ−２）成分の含有量は、（ａ）成分１００質量部に対して、通常、１質量部以上であり、３質量部以上が好ましく、例えば、３〜３０質量部、５〜２５質量部、５〜２０質量部、１０〜２０質量部とすることができる。
【００４１】
本発明のポジ型感光性樹脂組成物における（ｂ）成分の含有量（（ｂ−１）成分及び（ｂ−２）成分の合計）は、（ａ）成分１００質量部に対して２〜５０質量部が好ましく、１０〜３０質量部がより好ましく、１５〜３０質量部がさらに好ましい。
【００４２】
（（ｃ）成分：感光剤）
本発明のポジ型感光性樹脂組成物において、（ａ）成分とともに感光剤（（ｃ）成分）を用いる。
【００４３】
（ｃ）成分は、通常、光の照射部のアルカリ水溶液への可溶性を増大させる機能を有するものである。そのような感光剤としては、ジアゾナフトキノン化合物、アリールジアゾニウム塩、ジアリールヨードニウム塩、トリアリールスルホニウム塩等が挙げられ、中でもジアゾナフトキノン化合物は感度が高く好ましい。
【００４４】
ジアゾナフトキノン化合物は、例えば、ｏ−キノンジアジドスルホニルクロリド類とヒドロキシ基含有化合物、又はアミノ基含有化合物等とを、脱塩酸剤の存在下で縮合反応させることで得られる。
ｏ−キノンジアジドスルホニルクロリド類としては、例えば、１，２−ベンゾキノン−２−ジアジド−４−スルホニルクロリド、１，２−ナフトキノン−２−ジアジド−５−スルホニルクロリド、１，２−ナフトキノン−２−ジアジド−４−スルホニルクロリド等が使用できる。
【００４５】
ヒドロキシ基含有化合物としては、例えば、ヒドロキノン、レゾルシノール、ピロガロール、ビスフェノールＡ、ビス（４−ヒドロキシフェニル）メタン、２，２−ビス（４−ヒドロキシフェニル）ヘキサフルオロプロパン、２，３，４−トリヒドロキシベンゾフェノン、２，３，４，４’−テトラヒドロキシベンゾフェノン、２，２’，４，４’−テトラヒドロキシベンゾフェノン、２，３，４，２’，３’−ペンタヒドロキシベンゾフェノン，２，３，４，３’，４’，５’−ヘキサヒドロキシベンゾフェノン、ビス（２，３，４−トリヒドロキシフェニル）メタン、ビス（２，３，４−トリヒドロキシフェニル）プロパン、４ｂ，５，９ｂ，１０−テトラヒドロ−１，３，６，８−テトラヒドロキシ−５，１０−ジメチルインデノ［２，１−ａ］インデン、トリス（４−ヒドロキシフェニル）メタン、トリス（４−ヒドロキシフェニル）エタン等が使用できる。
【００４６】
アミノ基含有化合物としては、例えば、ｐ−フェニレンジアミン、ｍ−フェニレンジアミン、４，４’−ジアミノジフェニルエーテル、４，４’−ジアミノジフェニルメタン、４，４’−ジアミノジフェニルスルホン、４，４’−ジアミノジフェニルスルフィド、ｏ−アミノフェノール、ｍ−アミノフェノール、ｐ−アミノフェノール、３，３’−ジアミノ−４，４’−ジヒドロキシビフェニル、４，４’−ジアミノ−３，３’−ジヒドロキシビフェニル、ビス（３−アミノ−４−ヒドロキシフェニル）プロパン、ビス（４−アミノ−３−ヒドロキシフェニル）プロパン、ビス（３−アミノ−４−ヒドロキシフェニル）スルホン、ビス（４−アミノ−３−ヒドロキシフェニル）スルホン、ビス（３−アミノ−４−ヒドロキシフェニル）ヘキサフルオロプロパン、ビス（４−アミノ−３−ヒドロキシフェニル）ヘキサフルオロプロパン等が使用できる。
【００４７】
ｏ−キノンジアジドスルホニルクロリド類とヒドロキシ基含有化合物又はアミノ基含有化合物とは、ｏ−キノンジアジドスルホニルクロリド類１モルに対して、ヒドロキシ基含有基とアミノ基含有基の合計が０．５〜１当量になるように配合されることが好ましい。脱塩酸剤とｏ−キノンジアジドスルホニルクロリド類の好ましい割合は、０．９５／１〜１／０．９５（当量比）の範囲である。
好ましい反応温度は０〜４０℃、好ましい反応時間は１〜１０時間である。
【００４８】
上記反応の反応溶媒としては，ジオキサン、アセトン、メチルエチルケトン、テトラヒドロフラン、ジエチルエーテル、Ｎ−メチルピロリドン等を用いることができる。
脱塩酸剤としては，炭酸ナトリウム、水酸化ナトリウム、炭酸水素ナトリウム、炭酸カリウム、水酸化カリウム、トリメチルアミン、トリエチルアミン、ピリジン等を用いることができる。
【００４９】
（ｃ）成分は、好ましくは下記式（３）で表される基を含む化合物である。
【化１０】
2018097210.tif 000011
【００５０】
（ｃ）成分としては、下記式（３’）で表される化合物を用いることが好ましい。
【化１１】
2018097210.tif 000012
（式（３’）中、Ｑは、各々独立に、水素原子又は上記式（３）で表される基である。少なくとも１つのＱは上記式（３）で表される基である。）
【００５１】
本発明のポジ型感光性樹脂組成物における（ｃ）成分の配合量は、感光時の感度、解像度を良好とするために、（ａ）成分１００質量部に対して、０．０１〜５０質量部とすることが好ましく、０．０１〜２０質量部とすることがより好ましく、０．５〜２０質量部とすることがさらに好ましく、１〜２０質量部、５〜１５質量部としてもよい。
【００５２】
（（ｄ）成分：溶剤）
（ｄ）成分としては、ポジ型感光性樹脂組成物中の成分を十分に溶解できるものであれば特に制限はないが、例えば、γ−ブチロラクトン、乳酸エチル、プロピレングリコールモノメチルエーテルアセテート、酢酸ベンジル、ｎ−ブチルアセテート、エトキシエチルプロピオネート、３−メチルメトキシプロピオネート、Ｎ−メチル−２−ピロリドン、Ｎ，Ｎ−ジメチルホルムアミド、Ｎ，Ｎ−ジメチルアセトアミド、ジメチルスルホキシド、ヘキサメチルホスホリルアミド、テトラメチレンスルホン、シクロヘキサノン、シクロペンタノン、ジエチルケトン、ジイソブチルケトン、メチルアミルケトン等を用いることができる。
中でも、各成分の溶解性と樹脂膜形成時の塗布性に優れる観点から、γ−ブチロラクトン、乳酸エチル、プロピレングリコールモノメチルエーテルアセテート、Ｎ−メチル−２−ピロリドン、Ｎ，Ｎ−ジメチルホルムアミド、Ｎ，Ｎ−ジメチルアセトアミド、又はジメチルスルホキシドを用いることが好ましい。
【００５３】
本発明のポジ型感光性樹脂組成物における（ｄ）成分の含有量に特に制限はないが、（ａ）成分１００質量部に対して、５０〜３００質量部が好ましく、５０〜２５０質量部がより好ましく、１００〜２００質量部がさらに好ましい。
【００５４】
本発明のポジ型感光性樹脂組成物の、例えば、７０質量％以上、８０質量％以上、９０質量％以上、９５質量％以上、９９質量％以上、又は９９．５質量％以上が、（ａ）〜（ｄ）成分であってもよい。本発明のポジ型感光性樹脂組成物は、本質的に（ａ）〜（ｄ）成分からなってもよい。この場合、不可避不純物を含んでもよい。また、本発明のポジ型感光性樹脂組成物は、（ａ）〜（ｄ）成分のみからなってもよい。
【００５５】
（他の成分）
本発明のポジ型感光性樹脂組成物は、（ａ）〜（ｄ）成分に加えて、必要に応じて、（１）カップリング剤（（ｂ）成分以外のもの）、（２）溶解阻害剤、（３）界面活性剤又はレベリング剤等を含有してもよい。
【００５６】
（（１）カップリング剤）
カップリング剤は、通常、ポジ型感光性樹脂組成物を塗布、露光、現像後に加熱処理する工程において、（ａ）成分であるポリベンゾオキサゾール前駆体と反応して架橋する、又は加熱処理する工程においてカップリング剤自身が重合すると考えられる。これにより、得られる硬化膜（硬化パターン）と基板との密着性をより向上させることができる。特に、分子内にウレア結合を有するシランカップリング剤を用いることにより、２００℃以下の低温下で硬化を行った場合も基板との密着性をさらに高めることができる。
【００５７】
カップリング剤（例えば上記のシランカップリング剤）を用いる場合の含有量は、（ａ）成分１００質量部に対して０．１〜２０質量部が好ましく、１〜１０質量部がより好ましく、０．３〜１０質量部がさらに好ましい。
【００５８】
（（２）溶解阻害剤）
本発明のポジ型感光性樹脂組成物は、（ａ）成分のアルカリ水溶液に対する溶解性を阻害する化合物である溶解阻害剤を含有することができる。溶解阻害剤は、（ａ）成分の溶解性を阻害することによって残膜厚や現像時間を調整することができる。一方、発生する酸が揮発しやすいことから、（ａ）成分の環化脱水反応には関与しないと考えられる。
溶解阻害剤としては、ジフェニルヨードニウムニトラート、ビス（ｐ−ｔｅｒｔ−ブチルフェニル）ヨードニウムニトラート、ジフェニルヨードニウムブロマイド、ジフェニルヨードニウムクロリド、ジフェニルヨードニウムヨーダイト等のジフェニルヨードニウム塩が好ましい。
【００５９】
溶解阻害剤を用いる場合の配合量は、感度及び現像時間の観点から、（ａ）成分１００質量部に対して０．０１〜５０質量部が好ましく、０．０１〜３０質量部がより好ましく、０．１〜２０質量部がさらに好ましい。
【００６０】
（（３）界面活性剤又はレベリング剤）
本発明のポジ型感光性樹脂組成物は、塗布性（例えばストリエーション（膜厚のムラ）の抑制）及び現像性の向上のために、界面活性剤又はレベリング剤を加えてもよい。
【００６１】
界面活性剤又はレベリング剤を用いる場合の含有量は、（ａ）成分１００質量部に対して０．０１〜１０質量部が好ましく、０．０５〜５質量部がより好ましく、０．０５〜３質量部がさらに好ましい。
【００６２】
［硬化パターンの製造方法］
本発明の硬化パターンの製造方法は、本発明のポジ型感光性樹脂組成物を基板上に塗布、乾燥し、感光性樹脂膜を形成する工程と、得られた感光性樹脂膜をパターン露光する工程と、露光後の樹脂膜を、アルカリ水溶液を用いて現像して樹脂パターンを形成する工程と、樹脂パターンを加熱処理する工程とを含むことで、硬化パターンを製造することができる。
以下、各工程について説明する。
【００６３】
（樹脂膜形成工程）
基板としては、ガラス、半導体、ＴｉＯ２、ＳｉＯ２等の金属酸化物絶縁体、窒化ケイ素、銅、銅合金等が挙げられる。塗布方法に特に制限はないが、スピナー等を用いて行うことができる。
【００６４】
乾燥は、ホットプレート、オーブン等を用いて行うことができる。加熱温度は１００〜１５０℃が好ましい。加熱時間は、３０秒間〜５分間が好ましい。これにより、上述の樹脂組成物を膜状に形成した感光性樹脂膜を得ることができる。
感光性樹脂膜の膜厚は、５〜１００μｍが好ましく、８〜５０μｍがより好ましく、１０〜３０μｍがさらに好ましい。
【００６５】
（露光工程）
露光工程では、マスクを介して所定のパターンに露光することができる。照射する活性光線は、ｉ線を含む紫外線、可視光線、放射線等が挙げられるが、ｉ線であることが好ましい。露光装置としては、平行露光機、投影露光機、ステッパ、スキャナ露光機等を用いることができる。
【００６６】
（現像工程）
現像処理することで、パターン形成された樹脂膜（樹脂パターン）を得ることができる。一般的に、ポジ型感光性樹脂組成物を用いた場合には、露光部を現像液で除去する。
現像液として用いるアルカリ水溶液は、水酸化ナトリウム、水酸化カリウム、ケイ酸ナトリウム、アンモニア、エチルアミン、ジエチルアミン、トリエチルアミン、トリエタノールアミン、テトラメチルアンモニウムヒドロキシド等が挙げられ、テトラメチルアンモニウムヒドロキシドが好ましい。
アルカリ水溶液の濃度は、０．１〜１０質量％が好ましい。
現像時間は、用いるポリマーの種類によっても異なるが、１０秒間〜１５分間であることが好ましく、１０秒間〜５分間であることがより好ましく、生産性の観点からは、３０秒間〜４分間であることがさらに好ましい。
【００６７】
上記現像液にアルコール類又は界面活性剤を添加してもよい。添加量としては、現像液１００質量部に対して、０．０１〜１０質量部が好ましく、０．１〜５質量部がより好ましい。
【００６８】
（加熱処理工程）
樹脂パターンを加熱処理することにより、（ａ）成分の官能基同士、又は、（ａ）成分と（ｂ）成分間等に架橋構造を形成し、硬化パターンを得ることができる。（ａ）成分のポリベンゾオキサゾール前駆体は、加熱処理工程によって脱水閉環反応を起こし、対応するポリベンゾオキサゾールとすることができる。
【００６９】
加熱温度は、２５０℃以下が好ましく、１２０〜２５０℃がより好ましく、１６０〜２３０℃がさらに好ましい。
上記範囲内であることにより、基板やデバイスへのダメージを小さく抑えることができ、デバイスを歩留り良く生産することが可能となり、プロセスの省エネルギー化を実現することができる。また、上述したように、２００℃以下の低温であっても硬化膜が優れた耐薬品性及び機械特性を発揮することができる。
【００７０】
加熱時間は、５時間以下が好ましく、３０分間〜３時間がより好ましい。
上記範囲内であることにより、架橋反応又は脱水閉環反応を充分に進行することができる。また、加熱処理の雰囲気は大気中であっても、窒素等の不活性雰囲気中であってもよいが、樹脂パターンの酸化を防ぐことができる観点から、窒素雰囲気下が好ましい。
【００７１】
加熱処理工程に用いられる装置としては、石英チューブ炉、ホットプレート、ラピッドサーマルアニール、縦型拡散炉、赤外線硬化炉、電子線硬化炉、マイクロ波硬化炉等が挙げられる。
【００７２】
［半導体装置の製造工程］
次に、本発明による硬化パターンの製造方法の一例として、半導体装置の製造工程を図面に基づいて説明する。図１〜図７は、多層配線構造を有するファンアウトパッケージの製造工程を説明する概略断面図であり、第１の工程から第７の工程へと一連の工程を表している。図８はＵＢＭ（Ｕｎｄｅｒ  Ｂｕｍｐ  Ｍｅｔａｌ）フリーの構造を有するファンアウトパッケージの概略断面図である。
【００７３】
これらの図において、回路素子（図示しない）を有するＳｉ基板等の半導体基板１は、回路素子の所定部分を除いてシリコン酸化膜等の保護膜２で被覆され、露出した回路素子上に第１導体層３が形成されている。
半導体基板上にスピンコート法等で層間絶縁膜４としてのポリイミド樹脂等の膜が形成される（第１の工程、図１）。
【００７４】
次に、塩化ゴム系、フェノールノボラック系等の感光性樹脂層５が、前記層間絶縁膜４上にスピンコート法で形成され、これをマスクとして公知の方法によって所定部分の層間絶縁膜４が露出するように窓６Ａが設けられる（第２の工程、図２）。この窓６Ａ部分に露出している層間絶縁膜４は、酸素、四フッ化炭素等のガスを用いるドライエッチング手段によって選択的にエッチングされ、窓６Ｂが形成される。次いで、窓６Ｂから露出した第１導体層３を腐食することなく、感光性樹脂層５を除去できるエッチング溶液を用いて感光性樹脂層５を除去する（第３の工程、図３）。
【００７５】
さらに、公知の方法を用いて、第２導体層７が形成され、第１導体層３との電気的接続が行われる（第４の工程、図４）。３層以上の多層配線構造を形成する場合は、前記の工程を繰り返して行い各層が形成される。
【００７６】
次に、本発明のポジ型感光性樹脂組成物を用いて表面保護膜８を以下のようにして形成する。即ち、本発明のポジ型感光性樹脂組成物をスピンコート法にて塗布、乾燥し、所定部分に窓６Ｃを形成するパターンを描いたマスク上から光を照射した後、アルカリ水溶液にて現像して樹脂パターンを形成する。その後、この樹脂パターンを加熱して表面保護膜８（ポジ型感光性樹脂組成物の硬化パターン）とする（第５の工程、図５）。この表面保護膜８は、導体層を外部からの応力、α線等から保護する機能を担う。
【００７７】
さらに、通常、表面保護膜８の表面に、スパッタ処理によって金属薄膜を形成した後、めっきレジストを公知の方法を用いて窓６Ｃに合わせて形成し、露出している金属薄膜部にめっきによってＵＢＭ（Ｕｎｄｅｒ  Ｂｕｍｐ  Ｍｅｔａｌ）と呼ばれる金属層９を析出させる。そして、めっきレジストをはく離し、ＵＢＭ９の形成領域以外の金属箔膜をエッチング除去してＵＢＭを形成する（第６の工程、図６）。さらに、金属層９の表面にバンプと呼ばれる外部接続端子１０が形成される（第７の工程、図７）。金属層９はバンプ１０に作用する応力を緩和したり、電気的接続信頼性を向上させる目的で形成される。
【００７８】
しかし、近年、製造コスト低減の観点から、このような金属層９（ＵＢＭ）の形成工程を省略するために、表面保護膜８に窓６Ｃを形成した後、バンプ１０を直接形成するＵＢＭフリー構造が提案されている。ＵＢＭフリー構造では、金属間化合物の生成による電気抵抗上昇を抑制するために、バンプ１０と接続される第２導体層７を通常よりも厚く形成する必要がある。さらに、バンプ１０に作用する応力を表面保護膜８のみで緩和する必要がある。このため、厚く形成された第２導体層７を被覆し、応力緩和能を高めるために、表面保護膜８を厚く形成する必要がある（図８）。
【００７９】
従って、ＵＢＭフリー構造では、先述した表面保護膜８に窓６Ｃを形成する際、樹脂膜をより厚く塗布し、露光、現像する必要がある。
【００８０】
［電子部品］
上述したように、本発明のポジ型感光性樹脂組成物から硬化膜（硬化パターン）を製造することができる。この硬化膜（硬化パターン）は、電子部品の層間絶縁膜、カバーコート層、表面保護膜等として用いることができる。
上記の半導体装置は本発明の電子部品の一実施形態であるが、電子部品はこれに限定されず、様々な構造をとることができる。
【実施例】
【００８１】
以下、実施例及び比較例に基づき、本発明についてさらに具体的に説明する。尚、本発明は下記実施例に限定されるものではない。
【００８２】
合成例１
［（ａ）成分：ポリベンゾオキサゾール前駆体の合成］
撹拌機、温度計を備えた０．２リットルのフラスコ中に、Ｎ−メチルピロリドン６０ｇを仕込み、２，２−ビス（３−アミノ−４−ヒドロキシフェニル）ヘキサフルオロプロパン１３．９２ｇ（３８ｍｍｏｌ）を添加し、撹拌溶解した。続いて、温度を０〜５℃に保ちながら、ドデカン二酸ジクロリド１０．６９ｇ（４０ｍｍｏｌ）を１０分間で滴下した後、フラスコ中の溶液を６０分間撹拌した。上記溶液を３リットルの水に投入し、析出物を回収し、これを純水で３回洗浄した後、減圧してポリヒドロキシアミド（ポリベンゾオキサゾール前駆体）を得た（以下、ポリマーＩとする）。ポリマーＩの、ゲルパーミエーションクロマトグラフ（ＧＰＣ）法標準ポリスチレン換算により求めた重量平均分子量は３３，１００であり、分散度は２．０であった。
【００８３】
尚、ＧＰＣ法による重量平均分子量の測定条件は以下のとおりである。ポリマー０．５ｍｇに対して溶剤［テトラヒドロフラン（ＴＨＦ）／ジメチルホルムアミド（ＤＭＦ）＝１／１（容積比）］１ｍｌの溶液を用いて測定した。
測定装置：検出器  株式会社日立製作所社製Ｌ４０００
ＵＶポンプ：株式会社日立製作所社製Ｌ６０００
株式会社島津製作所社製Ｃ−Ｒ４Ａ  Ｃｈｒｏｍａｔｏｐａｃ
測定条件：カラム  Ｇｅｌｐａｃｋ  ＧＬ−Ｓ３００ＭＤＴ−５×２本
溶離液：ＴＨＦ／ＤＭＦ＝１／１（容積比）
ＬｉＢｒ（０．０３ｍｏｌ／ｌ）、Ｈ３ＰＯ４（０．０６ｍｏｌ／ｌ）
流速：１．０ｍｌ／ｍｉｎ
検出器：ＵＶ２７０ｎｍ
【００８４】
合成例２
［（ａ）成分：ポリベンゾオキサゾール前駆体の合成］
撹拌機、温度計を備えた０．２リットルのフラスコ中に、Ｎ−メチルピロリドン６０ｇを仕込み、２，２−ビス（３−アミノ−４−ヒドロキシフェニル）ヘキサフルオロプロパン１３．９２ｇ（３８ｍｍｏｌ）を添加し、撹拌溶解した。続いて、温度を０〜５℃に保ちながら、４，４’−ジフェニルエーテルジカルボン酸ジクロリド１１．８６ｇ（４０ｍｍｏｌ）を１０分間で滴下した後、室温に戻しフラスコ中の溶液を３時間撹拌した。上記溶液を３リットルの水に投入し、析出物を回収し、これを純水で３回洗浄した後、減圧してポリヒドロキシアミドを得た（以下、ポリマーIIとする）。ポリマーIIの重量平均分子量は２２，４００であり、分散度は３．２であった。
【００８５】
実施例１〜８、比較例１〜４
［ポジ型感光性樹脂組成物の調製］
表１に示す成分及び配合量にて、実施例１〜８及び比較例１〜４のポジ型感光性樹脂組成物を調製した。表１の配合量は、（ａ）成分１００質量部に対する、（ｂ）成分及び（ｃ）成分の各質量部である。（ｄ）成分（溶剤）の配合量は、（ａ）成分に対して２００質量部とした。
用いた各成分は以下の通りである。
【００８６】
［（ａ）成分：ポリベンゾオキサゾール前駆体］
・ポリマーＩ：合成例１で得られたポリマーＩ
・ポリマーII：合成例２で得られたポリマーII
【００８７】
［（ｂ）成分：架橋剤］
・（ｂ−１）：下記構造を有する化合物
【化１２】
2018097210.tif 000013
・（ｂ−２ａ）：下記構造を有する化合物（株式会社阪本薬品工業製、商品名「ＳＲ−１６ＨＬ」）
【化１３】
2018097210.tif 000014
・（ｂ−２ｂ）：下記構造を有する化合物（株式会社ＡＤＥＫＡ製、商品名「ＥＰ−３９５０Ｓ」）
【化１４】
2018097210.tif 000015
・（ｂ−２ｃ）：下記構造を有する化合物（株式会社ダイセル製、商品名「セロキサイド８０００」）
【化１５】
2018097210.tif 000016
・（ｂ−２ｄ）：ブタンテトラカルボン酸テトラ（３，４−エポキシシクロヘキシルメチル）修飾ε−カプロラクトン（株式会社ダイセル製、商品名「エポリード４０１」）
・（ｂ−２ｅ）：下記構造を有する化合物（信越化学工業株式会社製、商品名「Ｘ−４０−２６７０」）
【化１６】
2018097210.tif 000017
【００８８】
［（ｃ）成分：感光剤］
・（ｃ−１）：下記構造を有する化合物
【化１７】
2018097210.tif 000018
【００８９】
［（ｄ）成分：溶剤］
・γ−ブチロラクトン
【００９０】
［ポジ型感光性樹脂組成物の評価］
上記で得られたポジ型感光性樹脂組成物について以下の評価を行った。結果を表１に示す。
【００９１】
＜機械特性（伸び）＞
塗布装置（東京エレクトロン株式会社製、商品名：ＣＬＥＡＮ  ＴＲＡＣＫ  ＡＣＴ８）を用いて、ポジ型感光性樹脂組成物をシリコンウエハ上にスピンコートし、１１０℃で３分間乾燥して樹脂膜を形成した。得られた樹脂膜に、ブロードバンドアライナー（ＳＵＳＳ製、商品名：ＭＡ−８）を用いて露光を行い、現像後膜厚が１２μｍとなるように現像し、樹脂パターンを得た。得られた樹脂パターンを縦型拡散炉μ−ＴＦ（光洋サーモシステム株式会社製）を用いて窒素雰囲気下、２００℃で１時間加熱し、硬化パターンを得た。得られた硬化パターンについて、オートグラフＡＧＳ−Ｘ  １００Ｎ（株式会社島津製作所製）を用いて伸びを評価した（引張試験）。引張試験の試験条件は、チャック間距離２０ｍｍ、引張速度５ｍｍ・ｍｉｎ−１、測定温度１８〜２３℃とした。
【００９２】
＜耐薬品性＞
塗布装置（東京エレクトロン株式会社製、商品名：ＣＬＥＡＮ  ＴＲＡＣＫ  ＡＣＴ８）を用いて、ポジ型感光性樹脂組成物をシリコンウエハ上にスピンコートして、１１０℃で３分間乾燥して乾燥膜厚が１２μｍの樹脂膜を形成した。得られた樹脂膜に、ｉ線ステッパ（キヤノン株式会社製、商品名：ＦＰＡ−３０００ｉＷ）を用いて露光を行い、未露光部の残膜率が７５％となるように現像し、樹脂パターンを得た。得られた樹脂パターンを縦型拡散炉μ−ＴＦ（光洋サーモシステム株式会社製）を用いて窒素雰囲気下、２００℃で１時間加熱し、硬化パターンを得た。得られた硬化パターンをレジスト剥離液（Ｄｙｎａｌｏｙ社製、商品名：Ｄｙｎａｓｔｒｉｐ７７００）中に７０℃で３０分間浸漬した後、硬化パターン表面を光学顕微鏡で観察した。
浸漬後に外観の変化がないもの又はほとんどないものを○、パターン部にレジスト剥離液がしみ込んだものやパターンが剥離したものを×と評価した。
【００９３】
【表１】
2018097210.tif 000019
【００９４】
表１より、本発明のポジ型感光性樹脂組成物を用いて得られた硬化パターンは、耐薬品性に優れ、かつ機械特性（伸び性）に優れることが分かる。
【産業上の利用可能性】
【００９５】
本発明のポジ型感光性樹脂組成物は、半導体装置や多層配線板、各種電子デバイス等の電子部品の製造に使用できる。
【符号の説明】
【００９６】
１  半導体基板
２  保護膜
３  第１導体層
４  層間絶縁膜
５  感光性樹脂層
６Ａ、６Ｂ、６Ｃ  窓
７  第２導体層
８  表面保護膜
９  金属層（ＵＢＭ）
１０  バンプ
【図１】
2018097210.tif 000023
【図２】
2018097210.tif 000024
【図３】
2018097210.tif 000025
【図４】
2018097210.tif 000026
【図５】
2018097210.tif 000027
【図６】
2018097210.tif 000028
【図７】
2018097210.tif 000029
【図８】
2018097210.tif 000030